【手続補正書】
【提出日】平成16年12月13日(2004.12.13)
【手続補正１】
【補正対象書類名】特許請求の範囲
【補正対象項目名】全文
【補正方法】変更
【補正の内容】
【特許請求の範囲】
【請求項１】
赤外線及び／又は太陽光照射領域で反射性のｎ個の機能層と、１又は複数の誘電体層で構成されるｎ＋１個のコーティングとの交互の層からなり、それによって各機能層が２つのコーティングの間に配置されている積層体を備えた少なくとも１つの透明な基材を含むグレージングであって、可視光領域で吸収性の少なくとも１つの層が、前記コーティングのうちの少なくとも１つにおいて２つの誘電体層の間に挿入されていることを特徴とする、グレージング。
【請求項２】
前記積層体が２つのコーティングの間に配置された１つの機能層を含むことを特徴とする、請求項１に記載のグレージング。
【請求項３】
前記積層体が、３つのコーティングに対して交互に配置された２つの機能層を含むことを特徴とする、請求項１に記載のグレージング。
【請求項４】
前記機能層が、銀又は銀を含有する合金から作られていることを特徴とする、請求項１〜３のいずれかに記載のグレージング。
【請求項５】
可視光領域で吸収性の前記層が、金属又は合金に基づくように、金属酸化物に基づくように、あるいは金属窒化物に基づくように選択されていることを特徴とする、請求項１〜４のいずれかに記載のグレージング。
【請求項６】
可視光領域で吸収性の前記層に関して、
前記金属又は合金が、Ｔｉ、Ｎｂ、Ｚｒ、又はＮｉＣｒであり、
前記金属酸化物が、酸化クロム、酸化鉄、又は不足当量の酸化チタン若しくは酸化亜鉛であり、且つ
前記金属窒化物が、窒化チタン、窒化ニオブ、窒化ジルコニウム、窒化クロム、又は窒化ＮｉＣｒである、
ことを特徴とする、請求項５に記載のグレージング。
【請求項７】
可視光領域で吸収性の１又は複数の前記層の厚さが、７ｎｍ又はそれ未満であることを特徴とする、請求項１〜６のいずれかに記載のグレージング。
【請求項８】
可視光領域で吸収性の前記層を挿入された２つの層のうちの少なくとも一方の層が、窒化アルミニウム及び／又は窒化ケイ素に基づく誘電体から作られていることを特徴とする、請求項１〜７のいずれかに記載のグレージング。
【請求項９】
可視光領域で吸収性の前記層が、窒化アルミニウム及び／又は窒化ケイ素に基づく２つの層の間に挿入されていることを特徴とする、請求項８に記載のグレージング。
【請求項１０】
可視光領域で吸収性の前記層を、金属酸化物の層と、窒化アルミニウム及び／又は窒化ケイ素に基づく層との間に堆積させていることを特徴とする、請求項８に記載のグレージング。
【請求項１１】
前記コーティングのうちの少なくとも１つが、酸化亜鉛、酸化スズ、酸化チタン、酸化ケイ素、酸化タンタル、酸化ニオブ、酸化ジルコニウム、又はそれらの少なくとも２種類の混合物から選択される酸化物層を含むことを特徴とする、請求項１〜１０のいずれかに記載のグレージング。
【請求項１２】
１又は複数の前記機能層が、酸化亜鉛に基づく最後の層を有するコーティング上にあることを特徴とする、請求項１〜１１のいずれかに記載のグレージング。
【請求項１３】
１又は複数の前記機能層が、酸化亜鉛に基づく最初の層を有するコーティングの下にあることを特徴とする、請求項１〜１２のいずれかに記載のグレージング。
【請求項１４】
前記コーティングのそれぞれが、窒化ケイ素及び／又は窒化アルミニウムに基づく少なくとも１つの層を含むことを特徴とする、請求項１〜１３のいずれかに記載のグレージング。
【請求項１５】
金属又は金属亜酸化物の薄層が、各機能層とそれを取り囲む前記コーティングのうちの少なくとも一方との間に挿入されていることを特徴とする、請求項１〜１４のいずれかに記載のグレージング。
【請求項１６】
前記金属又は金属亜酸化物の薄層が、チタン、ニオブ、又はニッケル−クロムに基づく厚さ２ｎｍ未満の犠牲層であることを特徴とする、請求項１５に記載のグレージング。
【請求項１７】
前記積層体が、３つのコーティングの間に２つの銀系機能層を含み、可視光領域で吸収性の前記層が、２つの前記機能層の間に配置されている「中間」コーティングに挿入されている及び／又は２番目の前記機能層の上方に配置されている「上部」コーティングに挿入されている、請求項１〜１６のいずれかに記載のグレージング。
【請求項１８】
前記積層体が、
Si3N4／ZnO／Ag／ZnO／Si3N4／TiN又はNbN／Si3N4／ZnO／Ag／ZnO／Si3N4、
Si3N4／ZnO／Ag／ZnO／Si3N4／ZnO／Ag／ZnO／TiN又はNbN／Si3N4、又は
Si3N4／ZnO／Ag／Ti／ZnO／TiN／Si3N4／ZnO／Ag／Ti／ZnO／TiN／Si3N4、
である、請求項１〜１７のいずれかに記載のグレージング。
【請求項１９】
前記各銀層の少なくとも一方の面上に、部分的に又は完全に酸化された金属の薄層を有することを特徴とする、請求項１８に記載のグレージング。
【請求項２０】
前記グレージングが、積層グレージング、非対称グレージング、又は２重グレージングタイプの多重グレージングの形態であることを特徴とする、請求項１〜１９のいずれかに記載のグレージング。
【請求項２１】
１又は複数の前記吸収層の固有吸光率が、少なくとも３％であることを特徴とする、請求項１〜２０のいずれかに記載のグレージング。
【請求項２２】
１又は複数の前記吸収層の固有吸光率が、４〜１５％又は６〜１２％であることを特徴とする、請求項２１に記載のグレージング。
【請求項２３】
前記積層体が２つの銀系機能層を含み、光透過率ＴLが最大で６５％であり、外部光反射率ＲLが２０％又はそれ未満であり、且つ外部光反射のａ*及びｂ*の値が１又はそれ未満であることを特徴とする、請求項１〜２２のいずれかに記載のグレージング。
【請求項２４】
可視光領域で吸収性の前記層及び／又は多層積層体全体が、アニーリング、曲げ、又は強化タイプの熱処理を行った場合に、光学的に変化しないか、又はほとんど変化しないことを特徴とする、請求項１〜２３のいずれかに記載のグレージング。
【請求項２５】
防汚性コーティング、疎水性コーティング、親水性コーティング、又は反射防止コーティングである異なる機能の少なくとも１つの別のコーティングを更に備えていることを特徴とする、請求項１〜２４のいずれかに記載のグレージング。
【手続補正２】
【補正対象書類名】明細書
【補正対象項目名】００８３
【補正方法】変更
【補正の内容】
【００８３】
本発明による積層体はまた、適切な電源及び結線を備えた加熱用積層体であることもできる。
本明細書では具体的な態様によって本発明を説明してきたが、本発明は下記の態様をも包含するものである：
（１）赤外線及び／又は太陽光照射領域で反射性のｎ個の機能層と、１又は複数の誘電体層で構成されるｎ＋１個のコーティングとの交互の層からなる積層体、従って各機能層が２つのコーティングの間に配置されている積層体を備えた少なくとも１つの透明な基材を含むグレージングであって、可視光領域で吸収性の少なくとも１つの層が、前記コーティングのうちの少なくとも１つにおいて２つの誘電体層の間に挿入されていることを特徴とする、グレージング。
（２）前記積層体が２つのコーティングの間に配置された１つの機能層を含むことを特徴とする、前記（１）項に記載のグレージング。
（３）前記積層体が、３個のコーティングに対して交互に配置された２つの機能層を含むことを特徴とする、前記（１）項に記載のグレージング。
（４）前記機能層が、銀又は銀を含有する合金から作られていることを特徴とする、前記（１）〜（３）項のいずれかに記載のグレージング。
（５）可視光領域で吸収性の前記層が、Ｔｉ、Ｎｂ、Ｚｒ、又はＮｉＣｒなどの金属又は合金に基づくように、酸化クロム、酸化鉄、又は不足当量の酸化チタン若しくは酸化亜鉛などの金属酸化物に基づくように、あるいは窒化チタン、窒化ニオブ、窒化ジルコニウム、窒化クロム、又は窒化ＮｉＣｒなどの金属窒化物に基づくように選択されていることを特徴とする、前記（１）〜（４）項のいずれかに記載のグレージング。
（６）可視光領域で吸収性の１又は複数の前記層の厚さが、７ｎｍ又はそれ未満、特に５ｎｍ若しくはそれ未満、又は３ｎｍ若しくはそれ未満、好ましくは１〜２ｎｍであることを特徴とする、前記（１）〜（５）項のいずれかに記載のグレージング。
（７）可視光領域で吸収性の前記層を挿入された２つの層のうちの少なくとも一方の層が、窒化アルミニウム及び／又は窒化ケイ素に基づく誘電体から作られていることを特徴とする、前記（１）〜（６）項のいずれかに記載のグレージング。
（８）可視光領域で吸収性の前記層が、窒化アルミニウム及び／又は窒化ケイ素に基づく２つの層の間に挿入されていることを特徴とする、前記（７）項に記載のグレージング。
（９）可視光領域で吸収性の前記層を、金属酸化物の層と、窒化アルミニウム及び／又は窒化ケイ素に基づく層との間に堆積させていることを特徴とする、前記（７）項に記載のグレージング。
（１０）前記コーティングのうちの少なくとも１つが、酸化亜鉛、酸化スズ、酸化チタン、酸化ケイ素、酸化タンタル、酸化ニオブ、酸化ジルコニウム、又はそれらの少なくとも２種類の混合物から選択される酸化物層を含むことを特徴とする、前記（１）〜（９）項のいずれかに記載のグレージング。
（１１）１又は複数の前記機能層が、酸化亜鉛に基づく最後の層を有するコーティング上にあることを特徴とする、前記（１）〜（１０）項のいずれかに記載のグレージング。
（１２）１又は複数の前記機能層が、酸化亜鉛に基づく最初の層を有するコーティングの下にあることを特徴とする、前記（１）〜（１１）項のいずれかに記載のグレージング。
（１３）前記コーティングのそれぞれが、窒化ケイ素及び／又は窒化アルミニウムに基づく少なくとも１つの層を含むことを特徴とする、前記（１）〜（１２）項のいずれかに記載のグレージング。
（１４）金属又は金属亜酸化物の薄層、特にチタン、ニオブ、又はニッケル−クロムに基づく犠牲層、好ましくは厚さ２ｎｍ未満の薄層が、各機能層とそれを取り囲む前記コーティングのうちの少なくとも一方との間に挿入されていることを特徴とする、前記（１）〜（１３）項のいずれかに記載のグレージング。
（１５）前記積層体が、３個のコーティングの間に２つの銀系機能層を含み、可視光領域で吸収性の前記層が、２つの前記機能層の間に配置されている「中間」コーティングに挿入されている及び／又は２番目の前記機能層の上方に配置されている「上部」コーティングに挿入されている、前記（１）〜（１４）項のいずれかに記載のグレージング。
（１６）前記積層体が、
Si3N4／ZnO／Ag／ZnO／Si3N4／TiN又はNbN／Si3N4／ZnO／Ag／ZnO／Si3N4、
Si3N4／ZnO／Ag／ZnO／Si3N4／ZnO／Ag／ZnO／TiN又はNbN／Si3N4、又は
Si3N4／ZnO／Ag／Ti／ZnO／TiN／Si3N4／ZnO／Ag／Ti／ZnO／TiN／Si3N4、
であり、且つ随意に、各銀層の少なくとも一方の面上に、部分的に又は完全に酸化された金属の薄層を有することを特徴とする、前記（１）〜（１５）項のいずれかに記載のグレージング。
（１７）前記グレージングが、積層グレージング、非対称グレージング、又は２重グレージングタイプの多重グレージングの形態であることを特徴とする、前記（１）〜（１６）項のいずれかに記載のグレージング。
（１８）１又は複数の前記吸収層の固有吸光率が、少なくとも３％、特に４〜１５％又は６〜１２％であることを特徴とする、前記（１）〜（１７）項のいずれかに記載のグレージング。
（１９）前記積層体が２つの銀系機能層を含み、光透過率ＴLが最大で６５％、特に４０〜６５％であり、外部光反射率ＲLが２０％又はそれ未満、特に最大で１７％であり、且つ外部光反射のａ*及びｂ*の値が１又はそれ未満、好ましくは負の値であることを特徴とする、前記（１）〜（１８）項のいずれかに記載のグレージング。
（２０）可視光領域で吸収性の前記層及び／又は多層積層体全体が、アニーリング、曲げ、又は強化タイプの熱処理を行った場合に、光学的に変化しないか、又はほとんど変化しないことを特徴とする、前記（１）〜（１９）項のいずれかに記載のグレージング。
（２１）異なる機能の少なくとも１つの別のコーティング、特に防汚性コーティング、疎水性コーティング、親水性コーティング、又は反射防止コーティングを更に備えていることを特徴とする、前記（１）〜（２０）項のいずれかに記載のグレージング。